(57)【特許請求の範囲】
【請求項１】
総重量に対して、
（Ａ）３０〜７０重量％のポリエステル組成物；
（Ｂ）１０〜５５重量％の強化剤；
（Ｃ）８〜２０重量％のアニオン性臭素化ポリスチレン；
（Ｄ）２〜１０重量％の相乗剤；および
（Ｅ）０．１〜２．５重量％のドリップ防止剤、
（Ｆ）０〜５重量％の１つ以上のさらなる添加剤
からなり、
前記ポリエステル組成物が、このポリエステル組成物の総重量に対して少なくとも５０重量％のポリブチレンテレフタレートを含み、前記ポリエステル組成物の残りの部分はポリエチレングリコールテレフタレート（ＰＥＴ）、ＰＥＴコポリマー、ポリブチレンナフタネート（ＰＢＮ）、ＰＢＮ−コポリマー、ポリトリメチレンテレフタレート（ＰＴＴ）、ＰＴＴ−コポリマー、ポリエチレングリコールナフタネート（ＰＥＮ）、ＰＥＮ−コポリマー、ポリシクロヘキサンジメチレンテレフタレート（ＰＣＴ）、ＰＣＴ−コポリマー、芳香族ポリカーボネートおよび芳香族ポリエステルカーボネートからなる群から選択される１つ以上のポリマーで構成され、
前記アニオン性臭素化ポリスチレンが、
（ｉ）臭素化された、少なくとも１つのアニオン製造されたスチレンホモポリマー、
（ｉｉ）臭素化された、２つ以上のスチレンモノマーの少なくとも１つのアニオン製造されたコポリマー、または
（ｉｉｉ）（ｉ）および（ｉｉ）の両方である、ポリマー組成物を含む、薄肉の電子または電気部品であって、
前記薄肉の厚さが０．６ｍｍ以下である、部品。
【請求項２】
前記ポリエステル組成物が、該ポリエステル組成物の総重量に対して少なくとも６０重量％のポリブチレンテレフタレートを含む、請求項１に記載の部品。
【請求項３】
前記ドリップ防止剤がポリ（テトラフルオロエチレン）（ＰＴＦＥ）である、請求項１又は２に記載の部品。
【請求項４】
前記相乗剤が三酸化アンチモンである、請求項１〜３のいずれか一項に記載の部品。
【請求項５】
２５℃でｍ−クレゾール中（１００重量部のｍ−クレゾールに溶解された１重量部のポリエステル組成物）で測定される、前記ポリエステル組成物の相対粘度が１．７５〜２．１の範囲にある、請求項１〜４のいずれか一項に記載の部品。
【請求項６】
前記アニオン性臭素化ポリスチレンが２，０００〜２０，０００の範囲の重量平均分子量および１．０〜３．０の範囲の多分散性を有する、請求項１〜５のいずれか一項に記載の組成物。
【請求項７】
前記薄肉の厚さが０．４ｍｍ以下である、請求項１〜６のいずれか一項に記載の部品。
【発明の詳細な説明】
【発明の詳細な説明】
【０００１】
本発明は、ポリエステル組成物およびそれを含む薄肉の電子および電気部品、特に、難燃性ポリエステル組成物を含む薄肉部品に関する。
【０００２】
ボビンおよびそれのハウジングを含む、標識および電力リレーなどの、薄肉の電子および電気部品は、優れた機械的、電気的および難燃性特性を有することが要求される。電子および電気部品のさらなる小型化への傾向は、要求される厳しい機械的、電気的、および難燃性の基準を依然として満たすことができる、１．０ｍｍ未満の厚さの薄肉部品を製造することを益々難した。
【０００３】
米国特許第６，２３５，８３２号明細書は、臭素化ポリスチレン難燃剤を組み入れた、ガラス強化ＰＢＴ組成物を提供することによって、この問題に取り組んだ。薄肉部品は、１．６ｍｍおよび０．８ｍｍの肉厚についてＵＬ−９４  Ｖ０要件を満たした。加えて、比較トラッキング指数（ＣＴＩ）の改善もまた指摘された。これらの改善にもかかわらず、ＵＬ−９４  Ｖ０要件を満たし、かつ、ＣＴＩによって明確にされるような、さらにもっと改善された電気的特性を有するさらにより薄肉の部品を製造することが継続的に必要である。薄肉の射出成形ダイキャビティへ信頼性高く流れ込むために十分な流動特性を有するポリマー組成物の要件が、これらのニーズを満たす成功にとって決定的に重要である。
【０００４】
従って、本発明の目的は、１．０ｍｍ未満の肉厚で厳しいＵＬ−９４  Ｖ０難燃性要件を達成しながら改善されたＣＴＩを有する、ポリエステル組成物ならびにそれでできた薄肉の電子および電気部品を提供することである。
【０００５】
この目的は、総重量に対して、
（Ａ）３０〜７０重量％のポリエステル組成物；
（Ｂ）１０〜５５重量％の強化剤；
（Ｃ）８〜２０重量％のアニオン性臭素化ポリスチレン；
（Ｄ）２〜１０重量％の相乗剤；および
（Ｅ）０．１〜２．５重量％のドリップ防止剤、
（Ｆ）０〜５重量％の１つ以上のさらなる添加剤
を含むポリマー組成物によって達成される。
【０００６】
本発明はまた、このポリマー組成物を含む薄肉の電子または電気部品にも関する。
【０００７】
便宜上、用語薄肉の電子部品はまた、適切な場合、薄肉の電気部品を意味するためにも用いられる。
【０００８】
その網状構造形成を高める本質のために、不十分な射出成形流動特性の一因となることが知られているドリップ防止剤を含む組成物を、薄肉の電子部品へ成功裡に組み入れることができたことは意外である。本発明の組成物がまた改善されたＣＴＩをもたらすことはさらに予期されなかった。
【０００９】
国際公開第０３／０２０８２６号パンフレットに、臭素化難燃剤を含有するポリマー組成物が記載されている。しかしながら、この組成物は高レベルの耐衝撃性改良剤を含有しており、流動特性およびとりわけＣＴＩに関する本発明の良好な結果が、特有のアニオン性臭素化ポリスチレンを含有する、この出願の特有の組成物で得ることができることは明らかではない。
【００１０】
好ましくは、本発明の薄肉の部品は、１．０ｍｍ以下、より好ましくは０．８ｍｍ以下、さらにより好ましくは０．６ｍｍ以下、最も好ましくは０．４ｍｍ以下の厚さを有する。
【００１１】
本発明の組成物はまた、寸法安定性と低脱ガス性能とを含む、良好な機械的特性を有することがまた分かった。従って、本薄肉部品は、リレー、ボビンおよび電子および電気ハウジング、とりわけ封入ハウジングなどの用途に特に好適である。
【００１２】
［難燃剤］
ポリマー組成物の難燃性成分には、要素（Ｃ）、（Ｄ）および（Ｅ）が含まれる。薄肉の部品の総重量に対する、総難燃剤含有率は好ましくは１０〜２５重量％、より好ましくは１２〜２０重量％の範囲にある。下限はＵＬ−９４  Ｖ０要件を達成するための必要条件によって決定される一方、上限は流動性、機械的および電気的特性に関する考慮によって決定される。薄肉の部品において十分な流動性および良好な電気的特性（すなわちＣＴＩ）を可能にするために、総難燃剤含有率は、薄肉の部品の総重量に対して１７重量％以下、より好ましくは１５重量％以下である。
【００１３】
好ましい実施形態では、（Ｃ）の臭素含有率と（Ｄ）の金属成分（例えばアンチモン）とのモル比は、１〜５、好ましくは２〜４である。低い臭素含有率（すなわち６．５重量％より下）では、増加した割合の相乗剤が難燃性の基準を達成するために必要とされる可能性があり、好ましくは１．５〜２．５の臭素対相乗剤金属のモル比という結果になる。
【００１４】
［（Ｃ）アニオン性臭素化ポリスチレン］
成分（Ｃ）は、ポリマー組成物の総重量に対して、８〜２０重量％、好ましくは１０〜１５重量％の範囲の含有率で臭素化アニオン性スチレンポリマーを含む。成分（Ｃ）は，（ｉ）臭素化された、少なくとも１つのアニオン製造されたスチレンホモポリマーもしくは（ｉｉ）臭素化された、２つ以上のスチレンモノマーの少なくとも１つのアニオン製造されたコポリマー、または（ｉｉｉ）（ｉ）および（ｉｉ）の両方である。かかるポリマーの臭素含有率は、少なくとも約５０重量パーセントであるべきである。好ましい臭素化アニオン性スチレンポリマー、とりわけ臭素化アニオン性ポリスチレンは、少なくとも約６０重量％の臭素含有率を有し、より好ましい臭素化アニオン性スチレンポリマー、とりわけ臭素化アニオン性ポリスチレンは、少なくとも約６４重量％の臭素含有率を有する。特に好ましい臭素化アニオン性スチレンポリマー、とりわけ臭素化アニオン性ポリスチレンは、約６７〜約６９重量％の範囲の臭素含有率を有する。臭素化ポリスチレンなどの臭素化スチレンポリマーの臭素含有率は、約７１重量％をめったに超えないであろう。典型的に臭素化アニオン性スチレンポリマーは、約３〜約４０の範囲の、２２０℃および２．１６ｋｇで行われる、ＡＳＴＭ  Ｄ１２３８−９９試験手順によるメルトフローインデックスを有するであろうし、好ましくはかかるメルトフローインデックスは約５〜約３５の範囲にある。本発明の実施に使用される、最も好ましい臭素化アニオン性スチレンポリマーは、約６〜約３０の範囲の、これらの試験条件下でのメルトフローインデックスを有する。
【００１５】
本発明に従って使用される臭素化アニオン性スチレンポリマーを形成するために臭素化されるアニオン性スチレンポリマーは、１つ以上のアニオン性ホモポリマーおよび／または少なくとも１つのビニル芳香族モノマーとのアニオン性コポリマーである。好ましいビニル芳香族モノマーは、式：
Ｈ２Ｃ＝ＣＲ−Ａｒ
（式中、Ｒは水素原子または１〜４個の炭素原子を有するアルキル基であり、Ａｒは、６〜１０個の炭素原子の芳香族基（アルキル環置換芳香族基を含む）である）
を有する。
【００１６】
かかるモノマーの例は、スチレン、アルファ−メチルスチレン、オルト−メチルスチレン、メタ−メチルスチレン、パラ−メチルスチレン、パラ−エチルスチレン、イソプロペニルトルエン、ビニルナフタレン、イソプロペニルナフタレン、ビニルビフェニル、ビニルアントラセン、ジメチルスチレン、およびｔ−ブチルスチレンである。ポリスチレンが好ましい反応体である。臭素化スチレンポリマーが２つ以上のビニル芳香族モノマーのアニオン性コポリマーの臭素化によって製造されるとき、スチレンがモノマーの１つであること、およびスチレンが共重合性ビニル芳香族モノマーの少なくとも５０重量パーセント、好ましくは少なくとも約８０重量パーセントを占めることが好ましい。用語「臭素化アニオン性スチレンポリマー」および「臭素化アニオン性ポリスチレン」は、本明細書で用いるところでは、アニオン性ポリスチレンまたはスチレンと少なくとも１つの他のビニル芳香族モノマーとのアニオン性コポリマーなどの既存のアニオン性スチレンポリマーの臭素化によって製造される臭素化アニオン性ポリマーを意味し、１つ以上の臭素化スチレンモノマーのオリゴマー化または重合によって製造されるオリゴマーまたはポリマーであって、それらの特性が多くの点で臭素化アニオン性ポリスチレンとはかなり異なる後者のオリゴマーまたはポリマーとは区別されることが指摘されるべきである。また、モノマーまたはポリマーに関連した用語「ビニル芳香族」および「スチレンの」は、本明細書では同じ意味で用いられる。
【００１７】
アニオン性スチレンポリマーの芳香族ペンダント成分は、アルキル置換されるまたは臭素もしくは塩素原子で置換されることができるが、ほとんどの場合に、そのように置換されていないだろう。典型的には、本発明の実施に使用される臭素化アニオン性スチレンポリマーを製造するために使用されるアニオン性スチレンポリマーは、約１５００〜約５０，０００の範囲の重量平均分子量（Ｍｗ）および１〜約５の範囲の多分散性を有するであろう。本発明の実施に使用される好ましい臭素化アニオン性スチレンポリマーは、約１８００〜約１０，０００の範囲の重量平均分子量（Ｍｗ）および１．０〜約３．０の範囲の多分散性を有するアニオン性スチレンポリマーから製造され、最も好ましくはこれらの範囲は、それぞれ、約２０００〜約５０００および１．０〜約１．５である。
【００１８】
臭素化アニオン性スチレンポリマーのＭｗは、ポリスチレン標準に対して較正されたときに、好ましくは２０００〜２０，０００、より好ましくは３０００〜５０００の範囲にある。臭素化アニオン性スチレン系の多分散性は好ましくは１．０〜約３．０の範囲に、より好ましくは１．０〜約１．５の範囲にある。
【００１９】
Ｍｗおよび多分散性値は両方とも、サイズ排除クロマトグラフィ（ＳＥＣ）技法に基づいている。
【００２０】
アニオン性ポリスチレンなどのアニオン性スチレンポリマーの製造方法は、当該技術分野で公知であり、文献に報告されている。例えば、米国特許第３，８１２，０８８号明細書、同第４，２００，７１３号明細書、同第４，４４２，２７３号明細書、同第４，８８３，８４６号明細書、同第５，３９１，６５５号明細書、同第５，７１７，０４０号明細書、および同第５，９０２，８６５号明細書を参照されたい。好ましくは、アニオン性ポリマーは、米国特許第６，６５７，０２８号明細書に記載されている方法に従って製造される。
【００２１】
臭素化アニオン性スチレンポリマーを製造するために用いることができる臭素化方法は、米国特許第５，６７７，３９０号明細書、同第５，６８６，５３８号明細書、同第５，７６７，２０３号明細書、同第５，８５２，１３１号明細書、同第５，９１６，９７８号明細書、および同第６，２０７，７６５号明細書に開示されている。
【００２２】
臭素化アニオン性ポリスチレンは、名称ＳＡＹＴＥＸ（登録商標）ＨＰ  ３０１０またはＳＡＹＴＥＸ（登録商標）ＰＢＴ−６２０でＡｌｂｅｍａｒｌｅ  Ｃｏｒｐｏｒａｔｉｏｎから市場で入手可能である。
【００２３】
［（Ｄ）相乗剤］
難燃助剤または相乗剤は、難燃性薄肉の電子部品が要求する厳しい性能基準を達成するために不可欠であることが分かった。相乗剤含有率は、ポリマー組成物の総重量に対して２〜１０重量％相乗剤の範囲に、好ましくは２．５〜６．０重量％の範囲に、より好ましくはより好ましくは３．０〜５．５重量％の範囲にある。好ましくは、相乗剤は、五酸化アンチモン、最もとりわけ三酸化アンチモン（Ｓｂ２Ｏ３）などの１つ以上の酸化アンチモンを含む。アンチモン酸ナトリウムなどのアルカリ金属アンチモネートもまた、酸化アンチモンと一緒にまたはその代わりにのどちらかで使用することができる。１つ以上の酸化アンチモンおよび／または１つ以上のアルカリ金属アンチモネートの代わりにまたはそれらに加えて、他の難燃助剤または相乗剤を使用することができる。この目的のために使用することができる、かかる他の好適な材料のうちに、１つ以上のホウ酸亜鉛（ホウ素と亜鉛との混合酸化物を含む）、ホウ酸カルシウム（ホウ素とカルシウムとの混合酸化物を含む）、硫酸バリウム、スズ酸亜鉛および類似の公知の難燃助剤または相乗剤が含まれる。
【００２４】
［（Ｅ）ドリップ防止剤］
マレイン酸化スチレン−水素化ブタジエン−スチレン（ＳＥＢＳ）などの、他のドリップ剤もまた好適であるが、好ましくは、ドリップ防止剤は、ポリ（テトラフルオロエチレン）またはそれを含む化合物である。ポリマー組成物の総重量に対する、ドリップ防止剤含有率は、好ましくは少なくとも０．１重量％、より好ましくは少なくとも０．３重量％、さらにより好ましくは少なくとも０．５重量％である。本発明の他の成分と組み合わせて、これらの量のドリップ防止剤が必要な難燃特性を達成するために必要とされることが分かった。ポリマー組成物の総重量に対して、２重量％より下のドリップ防止剤含有率は、１．０ｍｍより下、好ましくは０．８ｍｍより下、より好ましくは０．６ｍｍ以下の薄肉部品を製造するのに流動特性が十分であることを保証するために好ましい。より好ましくは、ドリップ防止剤含有率は１．５重量％より下、さらにより好ましくは１．０重量％以下である。
【００２５】
［（Ａ）ポリエステル組成物］
好ましくは、ポリエステル組成物は、ポリエステル組成物の総重量に対して少なくとも５０重量％のポリブチレンテレフタレートを含有する。より好ましくは、ポリエステル組成物は、ポリエステル組成物の総重量に対して少なくとも６０重量％、さらにより好ましくは少なくとも８０重量％、最も好ましくは少なくとも９０重量％のポリブチレンテレフタレートを含む。ポリエステル組成物の残りの部分は好ましくは、ポリエチレングリコールテレフタレート（ＰＥＴ）、ＰＥＴコポリマー、ポリブチレンナフタネート（ＰＢＮ）、ＰＢＮ−コポリマー、ポリトリメチレンテレフタレート（ＰＴＴ）、ＰＴＴ−コポリマー、ポリエチレングリコールナフタネート（ＰＥＮ）、ＰＥＮ−コポリマー、ポリシクロヘキサンジメチレンテレフタレート（ＰＣＴ）、ＰＣＴ−コポリマー、芳香族ポリカーボネートおよび芳香族ポリエステルカーボネートからなる群から選択される１つ以上のポリマーで構成される。
【００２６】
ポリエステル組成物への１つ以上のさらなるポリマーの添加が、難燃特性を高めるまたは成形品の取出しの容易さを改善するために用いられてもよい。
【００２７】
好ましい実施形態では、ポリエステル組成物はポリブチレンテレフタレートからなる。ポリブチレンテレフタレートは本発明との関連で、直接エステル化によって得られる、ブタンジオールとテレフタル酸との、またはエステル交換によって得られる、ブタンジオールとテレフタル酸のジメチルエステルとの縮合生成物であり、従ってブタンジオールとテレフタル酸とのエステル化残基を含む縮合生成物であると理解される。ＰＢＴは任意選択的に、ブタンジオールとテレフタル酸とのエステル化残基の隣に、他のジオールおよびジカルボン酸、ならびに少量の多官能性アルコールまたはカルボン酸のエステル化残基などの、他の構成要素を含むコポリマーであってもよい。本発明による組成物中のＰＢＴは典型的には、ＰＢＴの重量に対して、少なくとも７０重量％のブタンジオールとテレフタル酸とのエステル化残基を含有する。
【００２８】
ＰＢＴ中に含まれてもよい好適なジオールは、例えば、エチレングリコール、ジエチレングリコール、プロピレングリコール、２，３−ペンタンジオール、ネオペンチルグリコール、ヘキサメチレングリコール、およびシクロヘキサンジメタノールである。
【００２９】
好適なジカルボン酸は、例えば、オルト−フタル酸、イソフタル酸、ナフタレンジカルボン酸、アジピン酸、セバシン酸、およびコハク酸である。
【００３０】
本明細書で使用することができる好適な多官能性カルボン酸は、例えば、三官能性カルボン酸（トリメシン酸およびトリメリット酸などの）ならびに四官能性カルボン酸（ピロメリット酸などの）である。
【００３１】
好適な多官能性アルコールは、例えば、トリオール（グリセロール、トリメチロールエタン、およびトリメチロールプロパンなどの）、ならびにテトロール（ペンタエリスリトールなどの）である。
【００３２】
一般に、ＰＢＴは、ＰＢＴの重量に対して５重量％未満、好ましくは１重量％未満、さらにより好ましくは０．５重量％未満の量で他の構成要素を含み、最も好ましくは他の構成要素を全く含まない。他の構成要素のより低い量は、ＰＢＴの速い結晶化速度および／または高い熱寸法安定性特性をより良好に維持するために好ましい。
【００３３】
２５℃でｍ−クレゾール中（１００重量部のｍ−クレゾールに溶解された１重量部のポリエステル組成物）で測定される、ポリエステル組成物の相対粘度（ηｒｅｌ）は、好ましくは１．７５〜２．１０の範囲に、より好ましくは１．８〜１．９０の範囲にある。１．９０より下のηｒｅｌが、薄肉の部品を形成するのに十分な流動特性の成分組成物を提供するために好ましい。
【００３４】
［（Ｂ）強化剤］
薄肉の電子および電気部品の要求される必要な機械的特性を達成するために、ポリマー組成物は、ポリマー組成物の総重量に対して１０〜５５重量％を含む。強化剤には、鉱物充填剤および強化繊維が含まれる。好ましくは、強化剤は強化繊維を含み、さらにより好ましくは強化繊維からなる。強化繊維は好ましくは、剛性、強度および靱性のような機械的特性と、加工性との最適バランスのための、５〜２０μｍ、好ましくは８〜１５μｍ、最も好ましくは９〜１３μｍの繊維直径を一般に有する、好適なガラス繊維である。ガラス繊維は、熱可塑性ポリエステルと相溶性であり、かつ、エポキシ−またはアミノ−官能性化合物を一般に含有するサイジングをそれらの表面上に有する。好ましくは、サイジングはエポキシ官能性化合物を含有する。その利点は、ＰＢＴ中での良好な分散性とポリエチレンテレフタレート組成物の改善された長期機械的特性、とりわけ改善された疲労挙動とである。
【００３５】
好適な鉱物充填剤には、金属硫酸塩、雲母、アルミノシリケートおよびアルミノマグネシウムシリケートなどの粘土、タルク、ガラスフレーク、ウォラストナイト、二酸化チタンなどの金属酸化物、硫化亜鉛、粉砕石英が含まれる。好ましい鉱物充填剤は、タルク、粘土および金属硫酸塩である。典型的なシリケートには、ウォラストナイトなどのカルシウムシリケート；微粒子の鉱物カオリナイトからなる粘土材料であるカオリンなどのアルミニウムシリケート；タルクとして知られる水和マグネシウムシリケート；シリカおよびアルミナ型鉱物材料、ならびに水和アルミノシリケート材料である雲母が含まれる。粘土は、式：Ａｌ２Ｏ３・ＳｉＯ２・ｘＨ２Ｏで一般化される水和アルミニウムシリケートである。タルクが好ましい鉱物充填剤である。
【００３６】
ポリマー組成物は好ましくは、２０〜４０重量％の強化剤、より好ましくは２５〜３５重量％の強化剤、さらにより好ましくは２８〜３２重量％の強化剤を含有する。その利点は、ポリエステル組成物の高い強度および剛性、低い相対密度ならびに容易な加工挙動の間のよりバランスのとれた折衷である。
【００３７】
［（Ｆ）さらなる添加剤］
さらなる添加剤がポリマー組成物に含まれてもよい。それらの含有率は典型的には、必要とされる機能性および製造業者の推奨によって決定されるであろうが、本組成物は、ポリマー組成物の総重量に対して５重量％以下の１つ以上のさらなる添加剤を含有する。好ましくは、本組成物は、４重量％未満、より好ましくは３重量％未満、さらにより好ましくは２重量％未満のさらなる添加剤を含有する。添加剤には、酸化防止剤、金属不活性化剤、ＵＶ安定剤、顔料、染料、加工助剤、酸捕捉剤、熱安定剤、滑剤、核剤および他の関連材料が含まれてもよい。
【００３８】
本発明の好ましい実施形態では、
（Ａ）ポリブチレンテレフタレートからなり；
（Ｂ）ガラス繊維を含み；
（Ｃ）三酸化アンチモンを含み、そして
（Ｄ）ＰＴＦＥを含む。
【００３９】
上の組成制限は、機械的、流動および電気特性の良好なバランスの薄肉の電子または電気部品をもたらす。
【００４０】
［実施例］
［材料］
ＰＢＴ：ＤＳＭ製、２５℃でｍ−クレゾール中にて測定される、ηｒｅｌ＝１．８５（１００重量部のｍ−クレゾール中に溶解された１重量部のポリエステル組成物）；
ガラス繊維：Ｏｗｅｎｓ  Ｃｏｒｎｉｎｇ製、製品コード：ＯＣ  １８３−１１Ｐ（１１μｍ直径）；
アニオン性臭素化ポリスチレン：２０重量％のＰＢＴ（Ａｌｂｅｍａｒｌｅ製）を含有する、ＳＡＹＴＥＸ（登録商標）ＰＢＴ−６２０から；
臭素化ポリスチレン：ＳＡＹＴＥＸ（登録商標）ＨＰ−７０１０（Ａｌｂｅｍａｒｌｅ製）から；
ＰＦＴＥ：３Ｍ製、製品コード：Ｄｙｎｅｏｎ  ＰＡ５９３４；
三酸化アンチモン：（Ｓｂ２Ｏ３）Ｓｉｃａ製、製品コード：ＡＯＬ  ＰＢＴ  ８０／２０、２０重量％のＰＢＴを含有する；および離型剤：Ｌｏｎｚａ製、製品コード：Ｇｌｙｃｏｌｕｂ  Ｐ（ＰＥＴＳ）。
【００４１】
［サンプル調製］
実施例Ｅ１およびＥ２ならびに比較実験ＣＥ−Ａ、ＣＥ−ＢおよびＣＥ−Ｃの配合は、４００ｒｐｍのスクリュー速度の２５０〜２７０℃に設定されたＷｅｒｎｅｒ  ＆  Ｐｆｌｅｉｄｅｒｅｒ  ＫＳＫ  ４０４２Ｄ押出機で行った。側方供給口によって溶融体へ別々に投与されるガラス繊維を除いて、全成分を押出機の供給口に投与した。
【００４２】
得られた顆粒を０．０２％より下の含水率まで乾燥させ、２３０〜２５５℃のバレル温度設定および９０℃の金型温度のＥｎｇｅｌ  ４５Ｂ射出成形機へ供給した。射出成形機は、ＣＴＩを測定するために使用される試験プレートに加えて難燃性試験のために使用される０．４ｍｍおよび０．８ｍｍ薄肉部品に相当する金型キャビティをいっぱいに満たした。
【００４３】
［試験方法］
難燃性は、０．４ｍｍおよび０．８ｍｍを５０％相対湿度で、２３℃で４８時間または７０℃で１６８時間のどちらかで前順化させる、ＵＬ−９４での格付けシステムに従って測定した。
【００４４】
比較トラッキング指数（ＣＴＩ）は、寸法８０ｍｍ×８０ｍｍ×３０ｍｍのプレートを使用してＩＥＣ  １１２に従って測定した。
【００４５】
［結果］
表１に例示されるように、本発明の範囲下の組成物は、０．４ｍｍの肉厚までＶ０のＵＬ−９４難燃性格付けを満たしながら、向上したＣＴＩを有する。Ｅ１とＣＥ−Ｃとを比較することによって、アニオン性臭素化ポリスチレンのプラス効果が、とりわけＣＴＩに関して明らかになる。
【００４６】
【表１】
0005483124.tif 000002